(57)【要約】【課題】電池の異常発熱を抑える【解決手段】  ここで提案される非水電解質二次電池は、電極体４０と、電解液８０と、マイクロカプセル９０と、電極体４０と、電解液８０と、マイクロカプセル９０とを収容した電池ケース２０とを備えている。ここで、マイクロカプセル９０は、少なくとも一部が９０℃以上１１０℃未満の温度で溶解しうる材料で形成されており、難燃性のイオン液体を収容している。また、マイクロカプセル９０は、電池ケース２０内で電極体４０の外側において、前記少なくとも一部が溶解しうる温度に電解液８０がなった場合に電解液８０に浸漬する位置に配置されている。【選択図】図１
2015222653.tif 000002
【特許請求の範囲】
【請求項１】
電極体と、
電解液と、
マイクロカプセルと、
前記電極体と、前記電解液と、前記マイクロカプセルとを収容した電池ケースと
を備え、
ここで、
前記マイクロカプセルは、
少なくとも一部が９０℃以上１１０℃未満の温度で溶解しうる材料で形成されており、
難燃性のイオン液体を収容しており、
電池ケース内で電極体の外側において、前記少なくとも一部が溶解しうる温度に電解液がなった場合に電解液に浸漬する位置に配置されている、
非水電解質二次電池。
【発明の詳細な説明】
【技術分野】
【０００１】
本発明は、非水電解質二次電池に関する。なお、本明細書において「二次電池」とは、繰り返し充電可能な電池一般をいう。「非水電解質二次電池」とは、電解質塩を溶解した非水溶媒からなる非水電解質が用いられた二次電池をいう。例えば、「非水電解質二次電池」の一種である「リチウムイオン二次電池」は、電解質イオンとしてリチウムイオンを利用し、正負極間におけるリチウムイオンに伴う電荷の移動により充放電が実現される二次電池をいう。
【背景技術】
【０００２】
例えば、特開平１０−２７００８４号公報には、電池反応を阻害する事が可能な物質を内包し、電池の温度上昇に伴い内包物を放出可能な感熱性マイクロカプセルを電池内に含有したリチウムイオン二次電池が開示されている。ここでは、マイクロカプセルは、例えば、電池の電極合剤表面にマイクロカプセルを分散させた水を塗布し、乾燥させることが開示されている。
【先行技術文献】
【特許文献】
【０００３】
【特許文献１】特開平１０−２７００８４号公報
【発明の概要】
【発明が解決しようとする課題】
【０００４】
ところで、上記構成では、マイクロカプセルが電解液中に分散されてしまったり、過充電状態でないのに、電極内の部分的な発熱が生じた場合にマイクロカプセルが溶解したりする。このため、特に電池の初期抵抗が悪くなったり、電池のサイクル特性が悪くなったりし、電池の異常発熱が抑える効果が十分に得られなかったりする場合がある。
【課題を解決するための手段】
【０００５】
ここで提案される非水電解質二次電池は、電極体と、電解液と、マイクロカプセルと、電極体と、電解液と、マイクロカプセルとを収容した電池ケースとを備えている。ここで、マイクロカプセルは、少なくとも一部が９０℃以上１１０℃未満の温度で溶解しうる材料で形成されており、難燃性のイオン液体を収容している。さらに、マイクロカプセルは、電池ケース内で電極体の外側において、少なくとも一部が溶解しうる温度に電解液がなった場合に電解液に浸漬する位置に配置されている。この場合、電池の異常発熱がより確実に抑えられる。
【図面の簡単な説明】
【０００６】
【図１】図１は、リチウムイオン二次電池１０を示す断面図である。
【図２】図２は、電極体４０を示す図である。
【発明を実施するための形態】
【０００７】
以下、ここで提案される非水電解質二次電池についての一実施形態を説明する。
【０００８】
ここでは、まず適用されうる非水電解質二次電池の構造例としてリチウムイオン二次電池１０を説明する。その後、ここで提案される非水電解質二次電池の製造方法を説明する。
【０００９】
《リチウムイオン二次電池１０》
図１は、リチウムイオン二次電池１０を示す断面図である。図２は、当該リチウムイオン二次電池１０に内装される電極体４０を示す図である。なお、図１および図２に示されるリチウムイオン二次電池１０は、本発明が適用されうるリチウムイオン二次電池の一例を示すものに過ぎず、本発明が適用されうるリチウムイオン二次電池を特段限定するものではない。
【００１０】
リチウムイオン二次電池１０は、図１に示すように、電池ケース２０と、電極体４０（図１では、捲回電極体）とを備えている。
【００１１】
《電池ケース２０》
電池ケース２０は、ケース本体２１と、封口板２２とを備えている。ケース本体２１は、一端に開口部を有する箱形（ここでは、有底直方体形状）を有している。ケース本体２１には、矩形の開口が形成されている。封口板２２は、ケース本体２１の開口を塞ぐ部材である。封口板２２は凡そ矩形のプレートで構成されている。かかる封口板２２がケース本体２１の開口周縁に溶接されることによって、略六面体形状の電池ケース２０が構成されている。
【００１２】
図１に示す例では、封口板２２に外部接続用の正極端子２３および負極端子２４が取り付けられている。封口板２２には、安全弁３０と、注液口３２が形成されている。安全弁３０は、電池ケース２０の内圧が所定レベル（例えば、設定開弁圧０．３ＭＰａ〜１．０ＭＰａ程度）以上に上昇した場合に該内圧を開放するように構成されている。また、図１では、電解液８０が注入された後で、注液口３２が封止材３３によって封止された状態が図示されている。かかる電池ケース２０には、電極体４０が収容されている。
【００１３】
《電極体４０（捲回電極体）》
電極体４０は、図２に示すように、帯状の正極（正極シート５０）と、帯状の負極（負極シート６０）と、帯状のセパレータ（セパレータ７２，７４）とを備えている。
【００１４】
《正極シート５０》
正極シート５０は、帯状の正極集電箔５１と正極活物質層５３とを備えている。正極集電箔５１には、正極に適する金属箔が好適に使用され得る。正極集電箔５１には、例えば、所定の幅を有し、厚さが凡そ１５μｍの帯状のアルミニウム箔を用いることができる。正極集電箔５１の幅方向片側には、縁部に沿って露出部５２が設定されている。図示例では、正極活物質層５３は、正極集電箔５１に設定された露出部５２を除いて、正極集電箔５１の両面に形成されている。ここで、正極活物質層５３は、正極集電箔５１に保持され、少なくとも正極活物質が含まれている。この実施形態では、正極活物質層５３は、正極活物質を含む正極合剤が正極集電箔５１に塗工されている。また、「露出部５２」は、正極集電箔５１に正極活物質層５３が保持（塗工、形成）されない部位をいう。
【００１５】
正極活物質には、従来からリチウムイオン電池に用いられる物質の一種または二種以上を特に限定なく使用することができる。好適例として、リチウムニッケル酸化物（例えばＬｉＮｉＯ２）、リチウムコバルト酸化物（例えばＬｉＣｏＯ２）、リチウムマンガン酸化物（例えばＬｉＭｎ２Ｏ４）等のリチウムと遷移金属元素とを構成金属元素として含む酸化物（リチウム遷移金属酸化物）や、リン酸マンガンリチウム（ＬｉＭｎＰＯ４）、リン酸鉄リチウム（ＬｉＦｅＰＯ４）等のリチウムと遷移金属元素とを構成金属元素として含むリン酸塩等が挙げられる。
【００１６】
〈導電材〉
導電材としては、例えば、カーボン粉末、カーボンファイバーなどのカーボン材料が例示される。このような導電材から選択される一種を単独で用いてもよく二種以上を併用してもよい。カーボン粉末としては、種々のカーボンブラック（例えば、アセチレンブラック、オイルファーネスブラック、黒鉛化カーボンブラック、黒鉛、ケッチェンブラック）、グラファイト粉末などのカーボン粉末が用いられる。
【００１７】
〈バインダ〉
また、バインダは、正極活物質層５３に含まれる正極活物質と導電材の各粒子を接着させたり、これらの粒子と正極集電箔５１とを接着させたりする。かかるバインダとしては、使用する溶媒に溶解または分散可能なポリマーが用いられる。例えば、水性溶媒を用いた正極合剤組成物においては、セルロース系ポリマー（カルボキシメチルセルロース（ＣＭＣ）、ヒドロキシプロピルメチルセルロース（ＨＰＭＣ）など）、フッ素系樹脂（例えば、ポリテトラフルオロエチレン（ＰＴＦＥ）、テトラフルオロエチレン−ヘキサフルオロプロピレン共重合体（ＦＥＰ）など）、ゴム類（スチレンブタジエン共重合体（ＳＢＲ）、アクリル酸変性ＳＢＲ樹脂（ＳＢＲ系ラテックス）、ポリビニルアルコール（ＰＶＡ）、酢酸ビニル共重合体など）などの水溶性または水分散性ポリマーが、バインダとして好ましく採用される。また、非水溶媒を用いた正極合剤組成物においては、ポリフッ化ビニリデン（ＰＶＤＦ）、ポリ塩化ビニリデン（ＰＶＤＣ）、ポリアクリルニトリル（ＰＡＮ）などのポリマーが、バインダとして好ましく採用される。
【００１８】
《負極シート６０》
負極シート６０は、図２に示すように、帯状の負極集電箔６１と、負極活物質層６３とを備えている。負極集電箔６１には、負極に適する金属箔が好適に使用される。この負極集電箔６１には、所定の幅を有し、厚さが凡そ１０μｍの帯状の銅箔が用いられている。負極集電箔６１の幅方向片側には、縁部に沿って露出部６２が設定されている。負極活物質層６３は、負極集電箔６１に設定された露出部６２を除いて、負極集電箔６１の両面に形成されている。負極活物質層６３は、負極集電箔６１に保持され、少なくとも負極活物質が含まれている。この実施形態では、負極活物質層６３は、負極活物質を含む負極合剤が負極集電箔６１に塗工されている。また、「露出部６２」は、負極集電箔６１に負極活物質層６３が保持（塗工、形成）されない部位をいう。
【００１９】
〈負極活物質〉
負極活物質としては、従来からリチウムイオン電池に用いられる物質の一種または二種以上を特に限定なく使用することができる。好適例として、グラファイトカーボン、アモルファスカーボン等の炭素系材料、リチウム遷移金属酸化物、リチウム遷移金属窒化物等が挙げられる。
【００２０】
《セパレータ７２、７４》
セパレータ７２、７４は、図２に示すように、正極シート５０と負極シート６０とを隔てる部材である。この例では、セパレータ７２、７４は、微小な孔を複数有する所定幅の帯状のシート材で構成されている。セパレータ７２、７４には、樹脂製の多孔質膜、例えば、多孔質ポリオレフィン系樹脂で構成された単層構造のセパレータ或いは積層構造のセパレータが用いられる。この例では、図２に示すように、負極活物質層６３の幅ｂ１は、正極活物質層５３の幅ａ１よりも少し広い。さらにセパレータ７２、７４の幅ｃ１、ｃ２は、負極活物質層６３の幅ｂ１よりも少し広い（ｃ１、ｃ２＞ｂ１＞ａ１）。
【００２１】
《耐熱層、ＨＲＬセパレータ》
また、セパレータ７２、７４は、正極活物質層５３と負極活物質層６３とを絶縁するとともに、電解質の移動を許容する。図１および図２では、図示は省略するが、セパレータ７２、７４は、上述した樹脂製の多孔質膜を基材とし、その表面に耐熱層が形成されていてもよい。耐熱層は、例えば、アルミナのような金属酸化物やセラミックのフィラーをバインダで接着した多孔膜で構成されているとよい。耐熱層は、ＨＲＬ（Heat Resistance Layer）とも称される。ここでは、電極体４０は、図２に示すように、帯状の正極（正極シート５０）と、帯状の負極（負極シート６０）と、帯状のセパレータ（セパレータ７２，７４）とを順に重ねて捲回する。捲回された電極体（捲回電極体）は、捲回軸ＷＬを含む一平面に沿って扁平に押し曲げられている。
【００２２】
《電解液（液状電解質）》
電解液８０としては、従来からリチウムイオン電池に用いられる非水電解液と同様のものを特に限定なく使用できる。かかる非水電解液には、一例として、エチレンカーボネートとジエチルカーボネートとの混合溶媒（例えば体積比１：１）にＬｉＰＦ６を約１ｍｏｌ／Ｌの濃度で含有させた非水電解液が挙げられる。
【００２３】
このような非水電解質二次電池（例えば、リチウムイオン二次電池１０）は、過充電状態を電池温度や電池内圧等により検知した場合に電流を遮断するために、電流遮断機構が設けられる場合がある。以下、電流遮断機構は適宜に「ＣＩＤ」という。かかるＣＩＤを備えた非水電解質二次電池では、例えば、シクロヘキシルベンゼン（ＣＨＢ）やビフェニル（ＢＰ）のようなガス発生剤が含まれている。なお、ＣＩＤの構造は公知であり、詳細な説明は省略する。ここでは、ＣＩＤの構造には、種々の機構を採用することができる。
【００２４】
ここで提案される非水電解質二次電池は、図１に示すように、電池ケース内にマイクロカプセル９０が配置されている。ここで、マイクロカプセル９０は、内部に難燃性のイオン液体を収容している。
【００２５】
ここで、難燃性のイオン液体としては、例えば、トリフルオロメタンスルホニル・イミド（ＴＦＳＩ：trifluoromethanesulfonyl imide）が挙げられる。難燃性のイオン液体としては、これに限らず、トリフルオロメチルスルホニル・メチド（trifluoromethylsulfonyl methide）、フルオロスルホニル・イミド（fluorosulfonyl imide）などが挙げられる。かかるイオン液体は、電解液８０中では、イオン化する。このため、電解液８０中のキャパシタンス成分が増える。また、かかるイオン液体には、難燃性の性質として発火を抑える性質がある。
【００２６】
マイクロカプセル９０は、少なくとも一部が９０℃以上１１０℃未満の温度で溶解しうる材料で形成されている。ここで、マイクロカプセル９０を構成する材料およびその製造方法は、公知の技術が用いられうる。マイクロカプセル９０の材料および製造方法は、例えば、上記に挙げた特許文献１にも開示されている。９０℃以上１１０℃未満の温度で溶解しうる部分の材料として、例えば、ポリプロピレンやポリエチレンが好適に用いられうる。
【００２７】
マイクロカプセル９０は、図１に示すように、電池ケース２０内で電極体４０の外側に配置されている。図１では、マイクロカプセル９０は、電解液８０に浸漬していない。電解液８０の温度が上昇すると、電解液８０の液面は高くなる。マイクロカプセル９０は、マイクロカプセル９０の一部が溶解しうる温度になって電解液８０の液面が上昇した場合に、電解液８０に浸漬する位置に配置されている。この場合、例えば、マイクロカプセル９０を混ぜた接着剤を電池ケース２０の壁面に塗り、電池ケース２０の壁面の所定位置にマイクロカプセル９０を固定するとよい。なお、図１では、図示の便宜上、マイクロカプセル９０を視認可能な程度に大きく記載しているが、マイクロカプセル９０の実際の寸法を反映したものではない。
【００２８】
この場合、マイクロカプセル９０が電池ケース２０内で電極体４０の外側に配置されている。このため、初期抵抗やサイクル抵抗が悪くなるのを防止できる。また、異常発熱によって電解液８０の温度が上昇すると、マイクロカプセル９０の少なくとも一部が溶解する。その際に、電解液８０の熱がマイクロカプセル９０の溶解熱として奪われるので、電解液８０の温度が上昇する速度を遅くすることができる。また、マイクロカプセル９０が溶解すると、難燃性のイオン液体が電解液８０中に放出される。そして、放出された難燃性のイオン液体は、電解液８０を通じて電極体４０内に拡散していくので、電池の異常発熱が抑えられる。また、イオン液体は、電解液８０中においてイオン化するため、電解液８０中のキャパシタンス成分が増える。このため、過充電時において、正極電位が高く保たれ易く、シクロヘキシルベンゼンやビフェニルなどのガス発生剤がスムーズに反応し、ガスが発生する。このため、過充電時にスムーズにＣＩＤが作動する。
【００２９】
以下に、ここで提案される非水電解質二次電池の具体例を挙げる。
【００３０】
正極シートは、以下の手順で得られる。まず、正極活物質粒子としてのＬｉＮｉ１／３Ｃｏ１／３Ｍｎ１／３Ｏ２の粉末と、導電材としてのアセチレンブラック（ＡＢ）と、バインダとしてのポリフッ化ビニリデン（ＰＶＤＦ）とを用意する。これらの材料は、正極活物質粒子：導電材：バインダの質量比（ｗｔ％）が９３：４：３になるように、Ｎ−メチルピロリドン（ＮＭＰ）に混合され、正極活物質層形成用のスラリー状組成物（正極ペースト）が調製される。次に、この正極ペーストを、厚み凡そ１５μｍの帯状のアルミニウム箔（正極集電体）の両面に、目付量が（両面合わせて）２９ｍｇ／ｃｍ２（固形分基準）となるように帯状に塗布し、１２０℃の乾燥雰囲気中で乾燥する。そして、これをロールプレスして正極活物質層の密度が２．８ｇ／ｃｍ３になるように調整する。ここでは、正極活物質層が形成された状態での正極シートの厚みは１２０μｍとした。
【００３１】
他方、負極シートは、以下の手順で得られる。まず、負極活物質としての天然黒鉛粉末（平均粒径：５μｍ、比表面積：３ｍ２／ｇ）と、バインダとしてのスチレンブタジエンゴム（ＳＢＲ）と、増粘剤としてのカルボキシメチルセルロース（ＣＭＣ）とを用意する。これらの材料は、質量比（ｗｔ％）が９８：１：１でイオン交換水に混合して、負極活物質層形成用のスラリー状組成物（負極ペースト）を調製する。この負極活物質スラリーを、厚み凡そ１０μｍの帯状の銅箔（負極集電体）の両面に帯状に塗布して乾燥することにより、負極集電体の両面に負極活物質層が設けられた負極シートを作製する。これをロールプレスして、負極活物質層の密度が１．３ｇ／ｃｍ３になるように調整する。ここでは、負極活物質層が形成された状態での負極シートの厚みは１３０μｍとした。
【００３２】
ここで得られた正極シートと負極シートは、予め定められた長さで、帯状のセパレータを介して捲回し、捲回電極体を得て、扁平にプレスし、図１に示すような扁平な角形電池（定格容量：２５Ａｈ程度）を作製する。ここで、セパレータは、ポリプロピレン（ＰＰ）とポリエチレン（ＰＥ）によるＰＰ／ＰＥ／ＰＰの３層構造のセパレータを用いた。捲回電極体４０は、図１に示すように、正極および負極の露出部５２、６２をそれぞれ封口板２２に取付けられた電極端子２３、２４の先端２３ａ、２４ａに溶接する。その後、捲回電極体４０をケース本体２１に収容し、ケース本体２１と封口板２２との接合箇所を溶接する。
【００３３】
次に、電池ケース２０に電解液を注入する。電解液には、エチレンカーボネート（ＥＣ）とジエチルカーボネート（ＤＥＣ）とエチルメチルカーボネート（ＥＭＣ）とを、ＥＣ：ＤＥＣ：ＥＭＣ＝３：３：４の体積比で混合し、支持塩としてのＬｉＰＦ６を１．０ｍｏｌ／Ｌの濃度で溶解させ、かかる混合溶液に対して、３ｗｔ％のシクロヘキシルベンゼン（ＣＨＢ）と１ｗｔ％のビフェニル（ＢＰ）を添加した非水電解液を用いた。非水電解液８０は注液口３２から電池ケース２０に注入される。注入後、注液口３２は、封止用のネジが締め付けられて封止される。また、電池ケース２０は、ケース本体２１の側面に取付けられた拘束部材によって、予め定められた荷重で拘束される。この状態で、０．２Ｃの定電流で、４．１Ｖ〜３．０Ｖの範囲で初期充放電を実施し、容量が２５Ａｈ程度であることを確認する。次に、封止用のネジを外し、注液口３２に圧力センサを取付ける。
【００３４】
ここでは、かかる構成を基本構成として以下のサンプル１〜サンプル４を得た。
【００３５】
〈サンプル１〉
サンプル１では、上記の基本構成の電池において、電池ケース２０内で電極体４０の外側において、少なくとも一部が溶解しうる温度に電解液８０がなった場合に、電解液８０に浸漬する位置にマイクロカプセル９０が配置されている（図１参照）。マイクロカプセルは、融点が９０℃以上１１０℃未満の温度である樹脂を用いて形成されている。マイクロカプセル９０の内部に収容した難燃性のイオン液体は、上述したＴＦＳＩである。ここでイオン液体は、エチレンカーボネート（ＥＣ）とジエチルカーボネート（ＤＥＣ）とエチルメチルカーボネート（ＥＭＣ）とを、ＥＣ：ＤＥＣ：ＥＭＣ＝１：１：１の体積比で混合した溶媒に添加して、マイクロカプセル９０に収容した。
【００３６】
〈サンプル２〜４〉
サンプル２は、マイクロカプセル９０を配置せず、その余はサンプル１と同じである。つまり、サンプル２は、上述した基本構成の電池である。サンプル３は、マイクロカプセル９０を電池ケースに配置せず、マイクロカプセル９０を電解液８０に添加したものである。その余の点は、サンプル２と同じである。サンプル４は、マイクロカプセル９０を電池ケースに配置せず、マイクロカプセル９０を電極中に添加したものである。ここでは、サンプル４は、負極活物質層および正極活物質層を形成する際に作製される負極ペーストおよび正極ペーストにそれぞれマイクロカプセル９０を添加した。その余の点は、サンプル２と同じである。なお、サンプル３、４では、電池に含まれるマイクロカプセル９０の量がサンプル１と同じになるように、それぞれ電解液中または合剤ペーストに添加するマイクロカプセル９０の量を調整した。
【００３７】
ここでは、各サンプルについて、以下の試験を行った。
１．上述した初期充放電後に４５℃の環境温度雰囲気に３時間放置する。
２．１．後に、同様に４５℃の環境温度雰囲気にて２５Ａの定電流充電にて、ＳＯＣ１５０％の過充電状態まで充電する。ここで、４．１Ｖの充電状態をＳＯＣ１００％とする。
３．圧力センサにてその際の圧力を測定する。
４．その圧力から電池ケース２０内のガス発生量を測定する。ここで、各サンプルの電池ケース２０内の残空間が凡そ５０ｃｃであり、圧力センサで測定された圧力から電池ケース２０内で発生したとガス量が把握されうる。
【００３８】
表１に示すように、各サンプルについて、その他、種々の試験を行った。ここで、表１では、初期容量、初期抵抗、釘刺し時挙動、初期ガス量、耐久後ガス量、５００サイクル後の容量維持率、５００サイクル後の抵抗増加率が示されている。
【００３９】
【表１】
2015222653.tif 000003
【００４０】
ここで、サンプル１では、初期容量が１６６ｍＡ/ｇであり、初期抵抗が４６ｍΩであり、釘刺し試験時の最高温度が１７０℃であり、初期ガス量が５０ｍＬ／Ａｈであり、耐久後ガス量が４８ｍＬ/Ａｈであり、５００サイクル後の容量維持率が９５％であり、抵抗増加率が１．１倍であった。何れも他のサンプルに比べて良好な結果が得られた。このように、ここで提案される非水電解質二次電池によれば、過充電時のガス発生量を高く維持しつつ、初期抵抗が悪くなるのを防止し、サイクル後の抵抗増加や容量の低下を防止し、かつ、電池の異常発熱が抑えられる。
【００４１】
また、サンプル１の初期ガス量、耐久後ガス量、５００サイクル後の容量維持率および抵抗増加率は、マイクロカプセルが配置されていないサンプル２よりも著しく良くなっている。これは、サンプル１では、マイクロカプセル９０が配置されていることによって、耐久試験やサイクル試験において、電池内の温度上昇が抑制されているためと考えられる。また、マイクロカプセルの有無および配置は、セル内部の温度上昇に影響し、さらにセル内部の材料劣化に影響する。このため、各サンプルの容量維持率や抵抗増加率に差が生じている。
【００４２】
以上、ここで提案される非水電解質二次電池を説明したが、ここで提案される非水電解質二次電池は、上述した実施形態に限定されず、例えば、種々の二次電池に適用できる。また、ここで提案される非水電解質二次電池の用途としては、例えば車両に搭載されるモーター用の動力源（駆動用電源）が挙げられる。車両の種類は特に限定されないが、例えばプラグインハイブリッド自動車（ＰＨＶ）、ハイブリッド自動車（ＨＶ）、電気自動車（ＥＶ）、電気トラック、原動機付自転車、電動アシスト自転車、電動車いす、電気鉄道等が挙げられる。なお、かかる非水電解液二次電池は、それらの複数個を直列および／または並列に接続してなる組電池の形態で使用されてもよい。また、ここで非水電解質二次電池としてはリチウムイオン二次電池を例示したが、ここで製造される電極シートは、種々の電池に適用されうる。
【符号の説明】
【００４３】
１０  リチウムイオン二次電池
２０  電池ケース
２１  ケース本体
２２  封口板
２３  正極端子（電極端子）
２４  負極端子（電極端子）
３０  安全弁
３２  注液口
３３  封止材
４０  電極体
５０  正極シート
５１  正極集電箔
５２  露出部
５３  正極活物質層
６０  負極シート
６１  負極集電箔
６２  露出部
６３  負極活物質層
７２，７４  セパレータ
８０  電解液（非水電解液）
９０  マイクロカプセル
【図１】
2015222653.tif 000004
【図２】
2015222653.tif 000005